(57)【要約】乱用薬物（例えばコカイン）および関連物質を、式ＡもしくはＢ（（Ａ）：Ｒ1Ｒ2Ｃ（ＣＦ3）−ＣＯ2Ｈ；（Ｂ）：Ｒ3＝Ｃ（ＣＦ3）−ＣＯ2Ｈ）のカルボン酸、またはそれらの誘導体に由来するユニットを含む吸着剤によって選択的に結合する。吸着剤は、ポリマー、またはカルボン酸、誘導体もしくはポリマーがグラフト化されている固体支持体でもよい。好ましい酸は、２−トリフルオロメチルアクリル酸である。薬物を、混合物から選択的に結合し、有機酸を含む溶出液を使用して回収することができる。【特許請求の範囲】
【請求項１】
乱用薬物またはその代謝物もしくは類似物である標的化合物を、それを含有する混合物から、前記標的化合物に選択的に結合する吸着材料と前記混合物を接触させることによって分離する方法であって、前記吸着材料が、以下の式Ａおよび／またはＢの１種または複数のフルオロカルボン酸、またはそれらの誘導体由来のユニットを含み、
【化１】
2009530629.tif 000006
式中、Ｒ1は、水素、場合により置換されたアルキルまたはシクロアルキル、場合により置換されたアリールまたはヘテロアリール、場合により置換されたアミン、−ＯＲ、または−ＳＲから選択され、式中、Ｒは、アルキル、シクロアルキル、アリール、またはヘテロアリールであって場合によっては置換されており、
Ｒ2は、場合により置換されたアルキルまたはシクロアルキル、場合により置換されたアリールまたはヘテロアリール、場合により置換されたアミン、ＯＲ、またはＳＲから選択され、式中、Ｒは、上記に規定された通りか、または二重もしくは三重の炭素−炭素結合を含有する基であり、
Ｒ3は、場合により置換されたアルキレンもしくはシクロアルキレン、酸素、または硫黄から選択される、
方法。
【請求項２】
前記吸着材料が、塩、エステル、チオエステル、アミド、およびニトリルから選択される、１種または複数のカルボン酸誘導体由来のユニットを含む、請求項１に記載の方法。
【請求項３】
前記フルオロカルボン酸が、２−トリフルオロメチルアクリル酸である、請求項１または２に記載の方法。
【請求項４】
前記吸着材料が、重合で用いられる炭素−炭素多重結合を有するモノマーを重合させることによって調製されるポリマーを含み、前記モノマーが、式（Ａ）もしくは（Ｂ）のフルオロカルボン酸、またはそれらの誘導体である、請求項１から３のいずれか一項に記載の方法。
【請求項５】
前記重合は、架橋剤によって生じる、請求項４に記載の方法。
【請求項６】
前記架橋剤が、アクリル酸エステル、メタクリル酸エステル、ビニル誘導体、アリル誘導体、およびスチレン誘導体から選択される、請求項５に記載の方法。
【請求項７】
前記架橋剤が、エチレングリコールジメタクリル酸エステル、ジビニルベンゼン、ジビニルナフタレン、およびジビニルエーテルのうちの１種または複数である、請求項６に記載の方法。
【請求項８】
前記重合ステップが、ラジカル重合を用いる請求項４乃至７のいずれかに記載の方法。
【請求項９】
前記重合ステップが、リビング重合、イオン重合、または懸濁もしくは乳化重合を用いる、請求項４乃至７のいずれかに記載の方法。
【請求項１０】
前記吸着材料が、式（Ａ）もしくは（Ｂ）のカルボン酸、それらの誘導体、またはこのようなカルボン酸もしくはそれらの誘導体のポリマーを、固体支持体上に接合することによって調製される、請求項１乃至９のいずれかに記載の方法。
【請求項１１】
前記固体支持体が、ビーズ、繊維、毛細管、または膜の形状である、請求項１０に記載の方法。
【請求項１２】
前記吸着材料が、標的化合物の存在下で、式（Ａ）もしくは（Ｂ）の１種または複数の酸、またはそれらの誘導体を重合することによって調製される分子インプリントポリマーである、請求項１乃至１１のいずれかに記載の方法。
【請求項１３】
前記吸着材料が、孔形成成分の存在下で調製された多孔質ポリマーである、請求項１乃至１２のいずれかに記載の方法。
【請求項１４】
前記標的化合物が結合している前記吸着材料から前記標的化合物を溶出する、その次のステップを含む、請求項１乃至１３のいずれかに記載の方法。
【請求項１５】
前記ステップ（ｃ）が、酸を含む溶出液を用いる、請求項１４に記載の方法。
【請求項１６】
前記溶出液が、有機酸を含む、請求項１５に記載の方法。
【請求項１７】
前記標的化合物が、カチオン性の特徴を有する、請求項１乃至１６のいずれかに記載の方法。
【請求項１８】
前記標的化合物が、アミン官能性を有する、請求項１乃至１７のいずれかに記載の方法。
【請求項１９】
前記標的化合物が、テトラヒドロカンナビノール、ヘロイン、モルヒネ、６−アセチルモルヒネ、モルヒネ−３−グルクロニド、コデイン、コカイン、ベンゾイルエクゴニン、エクゴニンメチルエステル、アンフェタミン、メタンフェタミン、リゼルギン酸ジエチルアミド、フェンサイクリジン、バルビツール酸系薬、ベンゾジアゼピン系薬、および三環系抗欝薬から選択される、請求項１乃至１８のいずれかに記載の方法。
【請求項２０】
前記標的化合物が、ヘロイン、モルヒネ、６−アセチルモルヒネ、モルヒネ−３−グルクロニド、コデイン、コカイン、ベンゾイルエクゴニン、エクゴニンメチルエステル、アンフェタミン、メタンフェタミン、およびリゼルギン酸ジエチルアミドから選択される、請求項１７に記載の方法。
【請求項２１】
前記標的化合物を含有する前記混合物が、水溶液である、請求項１乃至２０のいずれかに記載の方法。
【発明の詳細な説明】
【技術分野】
【０００１】
概して、本発明は、乱用薬物および関連化合物を結合する能力のある材料、ならびに分析化学、環境、臨床、法医学、防衛、治安、および食品分析におけるそれらの応用について記述している。この好ましい結合性材料は、コカイン等の乱用薬物への高い親和性を有していて、これらの化合物の精製、様々な試料からの抽出および濃縮、測定、可視化のために、ならびに治療上の応用のために使用できる。
【０００２】
規制医薬品の使用は、過去３０年の間に劇的に増加してきた。このことが、様々な生理的試料または食品試料中のこれらの化合物を検出することのできる分析器具の進歩を促してきた。薬物検出に最も多用される現代技法は、固相抽出（ＳＰＥ）または液液抽出（ＬＬＥ）と、その後のＧＣ−ＭＳを使用する測定である。試料調製を促進し、分析の費用対効果を向上させ、検査のスピードを速める材料を開発する喫緊の必要性がある。本発明の主な目的は、個別の乱用薬物もしくは一連の乱用薬物、または非合法薬物、あるいはそれらの代謝物に対して高い親和性を有すると思われ、かつ高圧液相クロマトグラフィー（ＨＰＬＣ）（場合によっては質量分析法（ＭＳ）と組み合わせて）、ガスクロマトグラフィーを含むクロマトグラフィー、および酵素結合免疫吸着分析法（ＥＬＩＳＡ）、分光法または検知器等の測定法を使用して、これらの化合物の抽出、精製、予備濃縮、分離、または検出のために使用し得る、親和性基質を設計することであった。
【背景技術】
【０００３】
参考文献
【０００４】
【表１】
2009530629.tif 000002
【０００５】
他の参考文献
１．Ｋｒｉｚ，Ｄ．，ａｎｄ  Ｋ．Ｍｏｓｂａｃｈ．１９９４．Ｃｏｍｐｅｔｉｔｉｖｅ  ａｍｐｅｒｏｍｅｔｒｉｃ  ｍｏｒｐｈｉｎｅ  ｓｅｎｓｏｒ  ｂａｓｅｄ  ｏｎ  ａｎ  ａｇａｒｏｓｅ  ｉｍｍｏｂｉｌｉｚｅｄ  ｍｏｌｅｃｕｌａｒｌｙ  ｉｍｐｒｉｎｔｅｄ  ｐｏｌｙｍｅｒ．Ａｎａｌ．Ｃｈｉｍ．Ａｃｔａ  ３００（１〜３）：７１〜７５。
２．Ａｎｄｅｒｓｓｏｎ，ＬＩ．，Ｒ．Ｍｉｌｌｅｒ，Ｇ．Ｖｌａｔａｋｉｓ，ａｎｄ  Ｋ．Ｍｏｓｂａｃｈ．１９９５．Ｍｉｍｉｃｓ  ｏｆ  ｔｈｅ  Ｂｉｎｄｉｎｇ  Ｓｉｔｅｓ  ｏｆ  Ｏｐｉｏｉｄ  Ｒｅｃｅｐｔｏｒｓ  Ｏｂｔａｉｎｅｄ  ｂｙ  Ｍｏｌｅｃｕｌａｒ  Ｉｍｐｒｉｎｔｉｎｇ  ｏｆ  Ｅｎｋｅｐｈａｌｉｎ  ａｎｄ  Ｍｏｒｐｈｉｎｅ．Ｐｒｏｃ．Ｎａｔｌ．Ａｃａｄ．Ｓｃｉ．ＵＳＡ  ９２：４７８８〜４７９２。
３．Ｈｓｕ，Ｈ．Ｃ．，Ｌ．Ｃ．Ｃｈｅｎ  ａｎｄ  Ｋ．Ｃ．Ｈｏ．２００４．Ｃｏｌｏｒｉｍｅｔｒｉｃ  ｄｅｔｅｃｔｉｏｎ  ｏｆ  ｍｏｒｐｈｉｎｅ  ｉｎ  ａ  ｍｏｌｅｃｕｌａｒｌｙ  ｉｍｐｒｉｎｔｅｄ  ｐｏｌｙｍｅｒ  ｕｓｉｎｇ  ａｎ  ａｑｕｅｏｕｓ  ｍｉｘｔｕｒｅ  ｏｆ  Ｆｅ３＋  ａｎｄ  ［Ｆｅ（ＣＮ）（６）］（３−）．Ａｎａｌ．Ｃｈｉｍ．Ａｃｔａ．５０４：１４１〜１４７。
４．Ｈｏｌｄｓｗｏｒｔｈ，Ｃ．Ｉ．，Ｍ．Ｃ．Ｂｏｗｙｅｒ，Ｃ．Ｌｅｎｎａｒｄ  ａｎｄ  Ａ．ＭｃＣｌｕｓｋｅｙ，２００５  Ｆｏｒｍｕｌａｔｉｏｎ  ｏｆ  ｃｏａｉｎｅ−ｉｍｐｒｉｎｔｅｄ  ｐｏｌｙｍｅｒｓ  ｕｔｉｌｉｚｉｎｇ  ｍｏｌｅｃｕｌａｒ  ｍｏｄｅｌｌｉｎｇ  ａｎｄ  ＮＭＲ  ａｎａｌｙｓｉｓ，Ａｕｓｔｒａｌｉａｎ  Ｊｏｕｒｎａｌ  ｏｆ  Ｃｈｅｍｉｓｔｒｙ，５８：３１５〜３２０。
５．Ｚｕｒｕｔｕｚａ，Ａ．，Ｓ．Ｂａｙｏｕｄｈ，Ｐ．Ａ．Ｇ．Ｃｏｒｍａｃｋ，Ｌ．Ｄａｍｂｉｅｓ，Ｊ．Ｄｅｅｒｅ，Ｒ．Ｂｉｓｃｈｏｆｆ  ａｎｄ  Ｄ．Ｃ．Ｓｈｅｒｒｉｎｇｔｏｎ，２００５，Ｍｏｌｅｃｕｌａｒｌｙ  ｉｍｐｒｉｎｔｅｄ  ｓｏｌｉｄ−ｐｈａｓｅ  ｅｘｔｒａｃｔｉｏｎ  ｏｆ  ｃｏｃａｉｎｅ  ｍｅｔａｂｏｌｉｔｅｓ  ｆｒｏｍ  ａｑｕｅｏｕｓ  ｓａｍｐｌｅｓ，Ａｎａｌ．Ｃｈｉｍ．Ａｃｔａ，５４２：１４〜１９。
６．Ｈｅ，Ｙ．Ｈ．，Ｊ．Ｒ．Ｌｕ，Ｍ．Ｌｉｕ，Ｊ．Ｘ．Ｄｕ  ａｎｄ  Ｆ．Ｎｉｅ，２００５，Ｄｅｔｅｒｍｉｎａｔｉｏｎ  ｏｆ  ｍｏｒｐｈｉｎｅ  ｂｙ  ｍｏｌｅｃｕｌａｒ  ｉｍｐｒｉｎｔｉｎｇ−ｃｈｅｍｉｌｕｍｉｎｅｓｃｅｎｃｅ  ｍｅｔｈｏｄ，Ｊｏｕｒｎａｌ  ｏｆ  Ａｎａｌｙｔｉｃａｌ  Ｔｏｘｉｃｏｌｏｇｙ，２９：５２８〜５３２。
７．Ｈｏ，Ｋ．Ｃ．，Ｗ．Ｍ．Ｙｅｈ，Ｔ．Ｓ．Ｔｕｎｇ  ａｎｄ  Ｊ．Ｙ．Ｌｉａｏ，２００５，Ａｍｐｅｒｏｍｅｔｒｉｃ  ｄｅｔｅｃｔｉｏｎ  ｏｆ  ｍｏｒｐｈｉｎｅ  ｂａｓｅｄ  ｏｎ  ｐｏｌｙ（３，４−ｅｔｈｙｌｅｎｅｄｉｏｘｙｔｈｉｏｐｈｅｎｅ）  ｉｍｍｏｂｉｌｉｚｅｄ  ｍｏｌｅｃｕｌａｒｌｙ  ｉｍｐｒｉｎｔｅｄ  ｐｏｌｙｍｅｒ  ｐａｒｔｉｃｌｅｓ  ｐｒｅｐａｒｅｄ  ｂｙ  ｐｒｅｃｉｐｉｔａｔｉｏｎ  ｐｏｌｙｍｅｒｉｚａｔｉｏｎ，Ａｎａｌ．Ｃｈｉｍ．Ａｃｔａ，５４２：９０〜９６。
８．Ｙｅｈ，Ｗ．Ｍ．ａｎｄ  Ｋ．Ｃ．Ｈｏ，２００５，Ａｍｐｅｒｏｍｅｔｒｉｃ  ｍｏｒｐｈｉｎｅ  ｓｅｎｓｉｎｇ  ｕｓｉｎｇ  ａ  ｍｏｌｅｃｕｌａｒｌｙ  ｉｍｐｒｉｎｔｅｄ  ｐｏｌｙｍｅｒ−ｍｏｄｉｆｉｅｄ  ｅｌｅｃｔｒｏｄｅ，Ａｎａｌ．Ｃｈｉｍ．Ａｃｔａ，５４２：７６〜８２。
９．Ｐｉｌｅｔｓｋａ，Ｅ．Ｖ．，Ｍ．Ｒｏｍｅｒｏ−Ｇｕｅｒｒａ，Ｉ．Ｃｈｉａｎｅｌｌａ，Ｋ．Ｋａｒｉｍ，Ａ．Ｒ．Ｔｕｒｎｅｒ  ａｎｄ  Ｓ．Ａ．Ｐｉｌｅｔｓｋｙ，２００５，Ｔｏｗａｒｄｓ  ｔｈｅ  ｄｅｖｅｌｏｐｍｅｎｔ  ｏｆ  ｍｕｌｔｉｓｅｎｓｏｒ  ｆｏｒ  ｄｒｕｇｓ  ｏｆ  ａｂｕｓｅ  ｂａｓｅｄ  ｏｎ  ｍｏｌｅｃｕｌａｒ  ｉｍｐｒｉｎｔｅｄ  ｐｏｌｙｍｅｒｓ，Ａｎａｌ．Ｃｈｉｍ．Ａｃｔａ，５４２：１１１〜１１７。
【０００６】
過去には、モルヒネおよびコカイン等の乱用薬物のための親和性材料として、実質的に誘導体化されていないスチレン−ジビニルベンゼン（ＳＤＶＢ）樹脂（米国特許第６，０５７，１６１号）、フェニルおよびプロピルスルホン酸官能基の両方を有するシリカ（米国特許第６，９１３，９１７号），抗体（米国特許第６，９１３，９１７号）、および分子インプリントポリマー（複数のＭＩＰ）（参照１〜９）を含む、幾つかの異なる材料が使用された。これら全ては、実際の試料からの標的化合物の非効率的もしくは非選択的回収、または抗体の場合のように、親和性基質の不十分な安定性に関連する幾つかの問題を有している。
【発明の開示】
【０００７】
本発明は、乱用薬物の選択的結合におけるフッ素化カルボン酸を含有する材料の適用を記述している。
【０００８】
乱用薬物および構造的な関連化合物（例えば、代謝物）を結合する能力のある材料が、分析化学、医薬、環境、臨床、法医学、防衛、治安、および食品分析におけるそれらの適用と共に開示されている。具体的には、乱用薬物を結合する能力のある材料は、例えば２−トリフルオロメチルアクリル酸等のトリフルオロメチルカルボン酸の誘導体から作製される。これらの誘導体（通常ポリマー性）から合成される吸着剤は、乱用薬物に対して高い親和性を有し、これらの化合物の抽出、濃縮、および精製のために使用することができる。合成された材料の親和性および選択性を、場合により分子インプリント法を使用することによって高めることもできる。
【０００９】
第一の態様では、本発明は、混合物を、好ましくは選択的に乱用薬物を結合する吸着材と接触させることによって、乱用薬物（好ましくはコカインまたはその類似物）または構造的な関連化合物（例えば、代謝物）を、それを含有する混合物から分離する方法を提供する。この吸着材は、以下の式Ａおよび／またはＢの１種または複数のフルオロカルボン酸、またはそれらの誘導体由来のユニットを含み、
【００１０】
【化１】
2009530629.tif 000003
【００１１】
式中、Ｒ1は、水素、場合により置換されたアルキルまたはシクロアルキル、場合により置換されたアリールまたはヘテロアリール、場合により置換されたアミン、−ＯＲ、または−ＳＲから選択され、Ｒは、アルキル、シクロアルキル、アリール、またはヘテロアリールであって場合によっては置換されていて、
Ｒ2は、場合により置換されたアルキルまたはシクロアルキル、場合により置換されたアリールまたはヘテロアリール、場合により置換されたアミン、ＯＲ、またはＳＲから選択され、式中、Ｒは、上記に規定された通りか、または二重もしくは三重の炭素−炭素結合を含有する基であり、
Ｒ3は、場合により置換されたアルキレンまたはシクロアルキレン、酸素、または硫黄から選択される。
【００１２】
アルキルおよびアルキレン基は、一般に１〜６個のＣ原子を有する。アリールおよびヘテロアリールは、一般に最大１２個までのＣ原子を有する。「場合により置換された」とは、１個または複数のＨ原子が、ハロゲン、ＯＲ、ＳＲ、ＮＲ2、−ＣＯ−Ｒ、アリール、またはヘテロアリールから適切に選択された置換基によって置き換えられる可能性を指すもので、式中、Ｒは、上記に規定した通りである。
【００１３】
もしカルボン酸が炭素−炭素多重結合を含有しないならば、ビニルまたはアリルアルコールのエステルを例とする、多重結合を含有する誘導体の使用が、一般的になされよう。
【００１４】
この吸着材は、ポリマー、特に、薬物（例えばコカイン）またはその構造類似物（例えばベンゾイルエクゴニン）の存在下で（Ａ）もしくは（Ｂ）またはそれらの誘導体の重合によって調製された分子インプリントポリマー（「ＭＩＰ」）であってよい。別の態様では、本発明は、このようなＭＩＰ（複数）を提供する。
【００１５】
標的化合物が分離されるこの混合物は、普通は水性であり、従来のＭＩＰ（複数）では問題をはらみかねない。
【００１６】
従って、様々な態様で、本発明は以下のことを提供する：
（１）重合による、フッ素化カルボン酸の重合性誘導体からの吸着剤の合成。
（２）フッ素化カルボン酸の重合性誘導体を使用した、乱用薬物の存在下での分子インプリントポリマーの合成。
（３）フッ素化カルボン酸の、ビーズまたは膜の表面へのグラフト化。
（４）乱用薬物もしくは関連化合物の抽出、濃縮、除去、または精製への合成吸着材の適用、またはそれらの検出。
【００１７】
好ましい標的化合物は、通常は、アミン官能基の存在の故にカチオン性の特徴を有している。特に好ましい標的化合物には、ヘロイン、モルヒネ、６−アセチルモルヒネ、モルヒネ−３−グルクロニド、コデイン、コカイン、ベンゾイルエクゴニン、エクゴニンメチルエステル、アンフェタミン、メタンフェタミン、およびリゼルギン酸ジエチルアミドが含まれる。
発明を実施するための形態
第一の実施形態は、フッ素化カルボン酸の重合性誘導体からの吸着剤の合成を記述している。普通は、重合性二重結合を含有するフッ素化カルボン酸モノマー、またはモノマーの混合物を、架橋剤およびラジカル開始剤と一緒に、通常は溶媒と共に混合する。ポリマーの調製のために使用されるこの架橋剤は、通常は、アクリル酸エステル、メタクリル酸エステル、ビニル、アリル、またはスチレン誘導体から選択され、好例にはエチレングリコールジメタクリル酸エステル、ジビニルベンゼン、ジビニルナフタレン、ジビニルエーテル、およびそれらの混合物が含まれる。このモノマー（複数も）および架橋剤は、一般に、重合混合物中に約１０〜８０体積％の量で、より好ましくは約４０〜８０体積％の量で存在する。モノマー（複数も）は、モノマーおよび架橋剤の混合物の５〜２０体積％を構成することができる。溶媒を、脂肪族炭化水素、芳香族炭化水素、エステル、アルコール、ケトン、エーテル、ブチルアルコール、イソブチルアルコール、ジメチルスルフィド、ホルムアミド、シクロヘキサノール、Ｈ2Ｏ、グリセロール、塩の水溶液（例えば酢酸ナトリウム）、可溶性ポリマーの溶液、およびそれらの混合物から選択することができる。好例には、トルエンおよびクロロホルムが含まれる。孔形成成分を、モノマー混合物中に存在させてもよく、５〜６０体積％の量が適切である。従来のラジカル発生重合開始剤を、重合を開始させるために用いることができる。適切な開始剤の例には、ＯＯ−ｔ−アミル−Ｏ−（２−エチルヘキシル）モノペルオキシカーボネート、ジプロピルペルオキシジカーボネート、およびベンゾイルペルオキシドなどの過酸化物、ならびにアゾビスイソブチロニトリル、２，２’−アゾビス（２−アミジノプロパン）二塩酸塩、２，２’−アゾビス（イソブチルアミド）二水和物、および１，１’−アゾビス（シクロヘキサンカルボニトリル）等のアゾ化合物が含まれる。この開始剤は、一般に重合混合物中にモノマー重量の約０．２〜５％の量で存在する。ラジカル重合、リビング重合、イオン重合、懸濁もしくは乳化重合、または当業者には既知である他の任意の方式を含め、幾つかの異なった重合方式を使用することができる。好ましい種類の重合は、ラジカル重合である。重合は、ＵＶ照射または熱によって開始することができる。吸着材調製のために使用することができるモノマーには、フッ素化カルボン酸の誘導体が含まれ、ビニルモノマー、アリルモノマー、アセチレン、アクリル酸エステル、またはメタクリル酸エステルが好ましい。当業者であれば、具体的なシステムに適したモノマーおよび架橋剤を選択し得る。
【００１８】
第二の実施形態は、フッ素化カルボン酸の重合性誘導体を使用する、乱用薬物（または類似物もしくは関連化合物）の存在下での分子インプリントポリマーの合成を記述している。原理上は、重合されたフッ素化カルボン酸は、既に様々な実際の適用に十分な親和性を有している。しかし、仮に重合されたフッ素化カルボン酸が、意図する適用のために十分な親和性または選択性を有していないとしても、それらの性能を、分子インプリント法を通して向上させることができる。本発明は、鋳型物質の構造と相補的なパターンでモノマー分子が自己集合するための該鋳型物質として機能する対応する薬物もしくは関連化合物、またはその化学的誘導体の存在下でのポリマーの形成も教示している。重合の後で鋳型物質を抽出することによって、ポリマーの構造中に、鋳型物質分子またはその類似物の選択的再結合を可能にする結合部位を備えた跡（ｉｍｐｒｉｎｔ）が残るであろう。分子インプリントに使用されるモノマー混合物には、通常は適当な溶媒中に混合した、架橋剤、フッ素化カルボン酸の重合性誘導体、場合によりポリマーの形態または結合特性を調節する能力のある他のモノマー（複数も）、開始剤、および鋳型薬物が含まれるのが普通である。この乱用薬物およびそれらの代謝物は、テトラヒドロカンナビノール、ヘロイン、モルヒネ、６−アセチルモルヒネ、モルヒネ−３−グルクロニド、コデイン、コカイン、ベンゾイルエクゴニン、エクゴニンメチルエステル、アンフェタミン、メタンフェタミン、リゼルギン酸ジエチルアミド、フェンサイクリジン、（ブタバルビタール、ペントバルビタール、セコバルビタール、フェノバルビタール、アルフェナール、およびアモバルビタール等の）バルビツール酸系薬、（オキサゼパムおよびクロルジアゼポキシド等の）ベンゾジアゼピン系薬、（ドキセピン、イミプラミン、およびアミトリプチリン、または対応する他の代謝物等の）三環系抗欝薬から選択され得るが、これらに限定されない。ポリマーの調製のために使用されるこの架橋剤は、通常は、アクリル酸エステル、メタクリル酸エステル、ビニル、アリル、またはスチレン誘導体から選択され、エチレングリコールジメタクリル酸エステル、ジビニルベンゼン、ジビニルナフタレン、ジビニルエーテル、およびそれらの混合物の非限定的例がある。架橋剤を含むこのモノマーは、一般に、重合混合物中に約１０〜８０体積％の量で、より好ましくは約４０〜８０体積％の量で存在する。モノマー（複数も）は、モノマーおよび架橋剤の混合物の５〜２０体積％を構成してもよい。溶媒を、脂肪族炭化水素、芳香族炭化水素、エステル、アルコール、ケトン、エーテル、ブチルアルコール、イソブチルアルコール、ジメチルスルフィド、ホルムアミド、シクロヘキサノール、Ｈ2Ｏ、グリセロール、塩の水溶液（例えば酢酸ナトリウム）、可溶性ポリマーの溶液、およびそれらの混合物を含む群から選択することができる。好ましい溶媒には、トルエンおよびクロロホルムが含まれる。孔形成成分は、５〜６０体積％の量でモノマー混合物中に存在する。従来のラジカル発生重合開始剤を、重合を開始させるために用いることができる。適切な開始剤の例には、ＯＯ−ｔ−アミル−Ｏ−（２−エチルヘキシル��モノペルオキシカーボネート、ジプロピルペルオキシジカーボネート、およびベンゾイルペルオキシド等の過酸化物、ならびにアゾビスイソブチロニトリル、２，２’−アゾビス（２−アミジノプロパン）二塩酸塩、２，２’−アゾビス（イソブチルアミド）二水和物、および１，１’−アゾビス（シクロヘキサンカルボニトリル）等のアゾ化合物が含まれる。この開始剤は、一般に重合混合物中にモノマー重量の約０．２〜５％の量で存在する。重合は、ＵＶ照射または熱によって開始することができる。重合を、当業者ならば既知であるバルク重合、懸濁および乳化重合、沈殿重合、リビング重合等の様々な方法によって行うことができよう。
【００１９】
第三の実施形態は、インプリント化または非インプリント化材料であってよいフッ素化カルボン酸系ポリマーを、ビーズまたは膜の表面へグラフト化することについて記述している。フッ素化カルボン酸またはそれらのポリマーを、前もって形成されたビーズ、膜、毛細管、または繊維等の調製済物品の表面にグラフト化すれば望ましいことと思われる。グラフト化は、当業者には既知の様々な方法で達成することができる。こうして対応する無機またはポリマー材料の表面を、フッ素化カルボン酸の対応する誘導体の共有結合を可能にする官能基で活性化することができる。これに使用される化学反応の代表例は、シッフ塩基の形成、ジスルフィド結合、Ｓ−金属結合、エステル形成などとなろう。別のタイプのグラフト化には、ビーズまたは膜の表面上に化学的にまたは物理的に固定されたラジカル開始剤を備えるラジカルグラフト化が含まれよう。プラズマグラフト化も親和性吸着材の製造に使用することができる。
【００２０】
第四の実施形態は、合成吸着剤の適用、（乱用薬物、それらの類似物および代謝物の）精製、ならびに様々な試料からのそれらの抽出および濃縮、またはそれらの検出について記述している。この適用の代表例は、生物または食品の試料からの乱用薬物の固相抽出であろう。これらの吸着剤を、高圧液相クロマトグラフィー（ＨＰＬＣ）および質量分析法（ＭＳ）と組合わせたＨＰＬＣを含むクロマトグラフィー、ガスクロマトグラフィー、および酵素結合免疫吸着分析法（ＥＬＩＳＡ）、または検出器等の定量化法と組合わせて使用することができる。これらの吸着剤は、検知装置、マイクロ流体ユニット、または検出キットの必須の部分でもあり得る。これら全ての提案された適用は、本発明によって網羅されている。
【００２１】
ここで、本発明を、次の非限定的な実施例の参照で更に具体的に記述しよう。
【００２２】
（実施例１）  架橋２−トリフルオロメチルアクリル酸（ＴＦＭＡＡ）の合成
２−トリフルオロメチルアクリル酸（ＴＦＭＡＡ）１ｇ、架橋剤であるエチレングリコールジメタクリル酸エステル（ＥＧＤＭＡ）４ｇ、開始剤（１，１’−アゾビス（シクロヘキサンカルボニトリル））０．１ｇ、および溶媒ジメチルホルムアミド（ＤＭＦ）５ｇを混合することによって、ポリマーを合成する。このポリマーに、Ｈｏｎｌｅの１００ＵＶランプ（強度０．１５７Ｗ／ｃｍ2）を使用して２０分間ＵＶを照射し、１日の間８０℃を保持した。合成後は、ポリマーを粉砕し、メタノールで湿潤篩別して６３〜１０６μｍの粒子を得た。
【００２３】
（実施例２）  コカイン、デオキシエフェドリン、メタドン、およびモルヒネのための分子インプリントポリマーの合成
このポリマーの組成を、表１に示す。全ての鋳型物質分子との良好な相互作用、およびそれに続く最大限の結合部位数の形成を確保するために、鋳型物質に比して過剰な機能性モノマー（〜４倍）を使用した。鋳型物質を欠く以外は同じ組成を使用するブランクポリマーを調製した。これらのポリマーは、Ｈｏｎｌｅの１００ＵＶランプを２０分間使用して重合され、次に８０℃の油浴中で１日の間保温された。ポリマーを粉砕し、メタノールを使用して篩別した。４５μｍと１０６μｍとの間の分画を集め、Ｓｌｕｒｒｙ  Ｐａｃｋｅｒ１６６６型（Ａｌｌｔｅｃｈ製、ＵＫ）を使用してステンレス鋼製ＨＰＬＣカラム（５０×４．６ｍｍ）に詰めた。
【００２４】
【表２】
2009530629.tif 000004
【００２５】
（実施例３）  クロマトグラフ条件におけるポリマー性能の試験
実施例２で調製されたＨＰＬＣカラムを、水性条件下で薬物に結合するポリマーの分析のために使用した。ＣｏｎｓｔａＭｅｔｒｉｃ−３２００溶媒送達システム（ＬＤＣ  Ａｎａｌｙｔｉｃａｌ、ＵＫ）、ＰｅｒｋｉｎＥｌｍｅｒ  ＩＳＳ−１００自動注入システム、およびＷａｔｅｒｓ  Ｌａｍｂｄａ−Ｍａｘ  ４８１型ＬＣ検出器（ＵＫ）を含むＨＰＬＣシステムを使用して、評価実験を実行した。この実施例および次の実施例におけるＨＰＬＣ分析は、１．０ｍＬ・ｍｉｎ-1の流速で実施され、２６０ｎｍのＵＶ検出器によって観測された。注入量は、２０μＬの注入体積中に２０μｇであった。報告された全てのクロマトグラフィーのデータは、３〜５回の繰り返し実験の結果を示している。測定の標準偏差は、５％を下回っていた。全てのポリマーは、水を使用してカラムから吸着された化合物を溶出するのが困難であるほどの、水中での薬物への非常に高い親和性を明示していた。溶出を達成するために、溶出液を酢酸で酸性化した。試験の結果は、ＴＦＭＡＡ系ポリマーの対応する薬物に対する相対的親和力を示している（表２）。保持比（Ｋ’）は、Ｋ’＝（ｔ−ｔ0）／ｔ0で決定され、ｔは、所与の化学種の保持時間であり、ｔ0は、ボイドマーカー（アセトン）の保持時間である。ポリマーの親和性は、分子インプリント法によって更に向上し得ると結論付けることが可能である。
【００２６】
【表３】
2009530629.tif 000005
【００２７】
（実施例４）  ブランクポリマーおよびコカインでインプリントされたポリマーの選択性の試験
Ｐ１（コカインをインプリントした）およびＣ１（対応するブランク）ポリマーを含有するＨＰＬＣカラム（５０×４．６ｍｍ）を上記のように調製した。このＨＰＬＣカラムを、機能的類似物（デオキシエフェドリン、セロトニン、およびドーパミン）および構造的類似物（ベンゾイルエクゴニン）を含有する混合物からコカインを分離するために使用した。結果を、図１に示す。コカインの他の類似物からのベースライン分離が達成されていることが見出された。結果は、Ｐ１ポリマーが、他の類似物と比べてコカインに対する優れた親和性を有していたことを示唆している。対応するブランクポリマーＣ１では、コカインの最も近似する類似物であるベンゾイルエクゴニンからのコカインのベースライン分離が実証されず、ＴＦＭＡＡポリマーの選択性が、分子インプリントによって向上し得ることが示された。
【図面の簡単な説明】
【００２８】
【図１】機能性モノマーおよび対応するブランクポリマー（Ｃ１）として２−ＴＦＭＡＡを用いてトルエン中で調製された、コカイン（Ｐ１）でインプリントされたＭＩＰを使用した、コカインおよび幾つかの構造的および機能的類似物のクロマトグラフ分離を図示している。
【図１】
2009530629.tif 000007
【国際調査報告】
2009530629.tif 000008
2009530629.tif 000009
2009530629.tif 000010